(57)【要約】【課題】DE 102 007 019 565 A1に提案された方法に対する代替法を提供すること【解決手段】０．５５μｍ以下の粒径を有する固定結合した研磨材料を含有する研磨布を使用して、研磨装置中の半導体ウェハのＳｉ1-xＧｅx層を機械的に加工する第１の工程と、研磨布を使用してかつ研磨材料を含有する研磨剤スラリーを供給しながら、予め機械的に加工された前記半導体ウェハのＳｉ1-xＧｅx層を化学機械的に加工する第２の工程とを有する、Ｓｉ1-xＧｅxの歪み緩和層を備えた半導体ウェハをポリシングする方法【選択図】なし【特許請求の範囲】
【請求項１】
０．５５μｍ以下の粒径を有する固定結合した研磨材料を含有する研磨布を使用して、研磨装置中の半導体ウェハのＳｉ1-xＧｅx層を機械的に加工する第１の工程と、研磨布を使用してかつ研磨材料を含有する研磨剤スラリーを供給しながら、予め機械的に加工された前記半導体ウェハのＳｉ1-xＧｅx層を化学機械的に加工する第２の工程とを有する、Ｓｉ1-xＧｅxの歪み緩和層を備えた半導体ウェハをポリシングする方法。
【請求項２】
前記方法の第２の工程による前記研磨剤スラリー中の研磨材料の割合は、０．２５〜２０質量％である、請求項１記載の方法。
【請求項３】
前記方法の第２の工程による前記研磨剤スラリー中の研磨材料の割合は、０．２５〜１質量％である、請求項１又は２記載の方法。
【請求項４】
前記研磨剤スラリー中の平均粒径は５〜３００ｎｍである、請求項１から３までのいずれか１項記載の方法。
【請求項５】
前記研磨剤スラリー中の平均粒径は５〜５０ｎｍである、請求項４記載の方法。
【請求項６】
前記研磨剤スラリー中の研磨材料は、アルミニウム、セリウム又はシリコンの元素の１種以上の酸化物からなる、請求項１から５までのいずれか１項記載の方法。
【請求項７】
前記研磨剤スラリーはコロイド分散性ケイ酸を含有する、請求項６記載の方法。
【請求項８】
前記方法の第２の工程も、固定結合した研磨材料を有する研磨布で行う、請求項１から７までのいずれか１項記載の方法。
【請求項９】
０．５５μｍ以下の粒度を有する微細な研磨材料を含有する研磨布を有する、請求項８記載の方法。
【請求項１０】
前記方法の第２の工程において、結合した研磨材料を含有しない一次研磨布を使用する、請求項１から９までのいずれか１項記載の方法。
【請求項１１】
第１の加工工程及び第２の加工工程を、同じ研磨布を使用して、１つの研磨装置の１つの研磨定盤で行うことを特徴とする、請求項９記載の方法。
【請求項１２】
機械的加工の第１の工程を、固体を有していない研磨溶液を供給しながら行う、請求項１から１１までのいずれか１項記載の方法。
【請求項１３】
前記方法の第１の工程による研磨溶液は水である、請求項１２記載の方法。
【請求項１４】
前記研磨溶液は脱塩水である、請求項１３記載の方法。
【請求項１５】
研磨剤溶液は、炭酸ナトリウム（Ｎａ2ＣＯ3）、炭酸カリウム（Ｋ2ＣＯ3）、水酸化ナトリウム（ＮａＯＨ）、水酸化カリウム（ＫＯＨ）、水酸化アンモニウム（ＮＨ4ＯＨ）、テトラメチルアンモニウムヒドロキシド（ＴＭＡＨ）からなるグループから選択される１種又は数種の化合物を含有する、請求項１から１４までのいずれか１項記載の方法。
【請求項１６】
前記研磨剤溶液中の前記化合物の割合は０．０１〜１０質量％である、請求項１５記載の方法。
【請求項１７】
前記研磨剤溶液のｐＨ値は１０〜１２．５の範囲内にある、請求項１から１６までのいずれか１項記載の方法。
【請求項１８】
前記方法の第１の工程において、０．１μｍ以上でかつ０．５５μｍ以下の平均粒径を有する結合した研磨材料を含有する研磨布を使用する、請求項１から１７までのいずれか１項記載の方法。
【請求項１９】
前記方法の第１の工程において、０．１μｍ以上でかつ０．３μｍ以下の平均粒径を有する結合した研磨材料を含有する研磨布を使用する、請求項１８記載の方法。
【請求項２０】
前記研磨布の研磨材料は、炭化ケイ素、窒化ホウ素、ダイヤモンド並びにセリウム、アルミニウム、ケイ素、ジルコニウム、鉄又はクロムの元素の酸化物の粒子からなるグループから選択される、請求項１８又は１９記載の方法。
【請求項２１】
本発明による方法を用いて加工される半導体ウェハは歪み緩和Ｓｉ1-xＧｅx層を有し、ｘは０．２以上である、請求項１から２０までのいずれか１項記載の方法。
【請求項２２】
ダイヤモンド、酸化アルミニウム及び炭化ケイ素からなるグループから選択される０．１〜０．５５μｍの平均粒径を有する研磨材料を含有する研磨布の、シリコン−ゲルマニウム層の機械的加工のための使用。
【発明の詳細な説明】
【技術分野】
【０００１】
本発明は、歪み緩和Ｓｉ1-xＧｅx層を備えた半導体ウェハをポリシングする方法に関する。
【背景技術】
【０００２】
マイクロエレクトロニクスの最近の適用、例えば情報及び通信技術は、例えば、基本となるマイクロエレクトロニクス素子の絶えずより高い集積密度及びより短い応答時間及びクロック速度を要求する。素子の例は、メモリセル、スイッチング素子及び制御素子、トランジスタ、論理ゲートなどである。これらは、半導体材料からなる基板から製造される。半導体材料は、ケイ素及び時にはゲルマニウムのような元素半導体又は例えばガリウムヒ素（ＧａＡｓ）のような化合物半導体を含む。スイッチング速度のための尺度は、電荷キャリア（自由電子、ホール）の移動度である。この移動度は、半導体材料の結晶格子中での印加される電場（電圧／単位距離）に関する電荷キャリアの平均的ドリフト速度である。この電子移動度は、純粋なシリコンの場合には、例えばＧａＡｓの場合よりも著しく低い。しかしながら、シリコンは多数の利点に基づきマイクロエレクトロニクスの標準材料である。シリコンは、適切に、容易にかつほぼ無制限に供給可能であり、無毒性で、極めて清潔に製造可能であり、良好でかつ高度に欠陥なく加工可能であり、安定な酸化物（誘電体）を有する。従って、特に高速な素子は同様にシリコン技術に基づいて実現する要望がある。
【０００３】
所与の材料の場合には、電荷キャリアの移動度の向上は、結晶格子の特性の人為的な変更によってのみ可能である。理論的研究から、特に結晶格子の歪み（伸張、ディストーション）が前記移動度を高めることは公知である。シリコンと同族のゲルマニウムの平均原子間距離（格子定数）は、シリコンのよりも約４％大きい。ゲルマニウム原子が組み込まれたシリコン結晶は、従って純粋なシリコンよりも大きな格子定数を有する。これは、無欠陥の平坦でかつ純粋なシリコン−開始表面上に、層厚と共に次第に増加するゲルマニウム割合を有するシリコン層を堆積させることにより製造される。これは、前記表面で、ガス状のゲルマニウムを含有する前駆体、例えばＧｅＨ4、ＧｅＣｌ4及びＧｅＨＣｌ3の熱分解（化学蒸着、ＣＶＤ）により気相から行われるか又は粒子ビームを用いた蒸着（分子ビームエピタキシー、ＭＢＥ）により行われる。変化するＳｉ／Ｇｅ化学量論を有するこの勾配層により、成長の間でシリコンとゲルマニウムとの格子不整合に基づいて結晶中に構築される歪みは小さく保たれる。更なる緩和は、前記Ｓｉ1-xＧｅx勾配層の最後の層のゲルマニウム割合を有する化学量論的に一定の緩衝層を最終的に堆積させることにより達成される。この全体の層構造は、緩和された層として表される（歪み緩和層、strain-relaxed layer）。
【０００４】
この緩和された層上に純粋なシリコンをわずかな層厚で堆積させる場合、前記層が前記シリコン原子に前記層の原子間隔を強要する。この堆積されたシリコン層は横方向に伸張され、従って格子歪みシリコンといわれる（歪みシリコン、strained silicon）。このような歪みシリコン層中で構造化された素子は、歪みの度合いに応じて、ひいては緩和された層のゲルマニウム割合に応じて高められた電荷キャリア移動度を有する。
【０００５】
短いスイッチング及び電荷キャリア移動時間を有する機能素子の前提条件は、前記の歪みシリコン層の実質的な無欠陥性である。格子不整合に基づくＳｉ1-xＧｅx勾配層の歪みの一部は規則的に生じる格子欠陥の形で緩和されることは明らかである。前記格子欠陥は、成長表面の貫通点でいわゆる転位欠陥のネットワークを形成する（らせん転位、screw dislocation）。この欠陥のネットワークは、前記表面の規則的な高さの変調を生じさせる。有利なＳｉ（１００）基板では、前記欠陥は前記表面のひし形のパッチングに似ていて、従って、クロスハッチ欠陥パターン（cross-hatch defect pattern）といわれる。
【０００６】
ＳｉxＧｅ1-x層の前記表面は、従って頻繁に、転位に起因するパターンにより特徴付けられ、かつ「クロスハッチ」として公知であり、一般に平滑にしなければならず、その後に１つ以上の他の層をその上に堆積させることができる。
【０００７】
US 6,475,072及びSawano et al.著, Materials Science and Engineering B89 (2002) 406-409は、Ｓｉ1-xＧｅx層を平滑にするためのポリシング法を記載している。前記方法は、化学機械研磨（ＣＭＰ）であり、この場合、半導体ウェハを研磨布を備えた回転する研磨盤を介した研磨圧力の適用下で動かし、研磨剤は、前記研磨布とポリシングされるべきＳｉ1-xＧｅx層の間に供給される。この残留する粗さは、ＡＦＭ（原子間力顕微鏡、atomic force microscopy）で測定して、最良の場合に、１０μｍ×１０μｍの面積の測定グリットに関して５Å ＲＭＳ（二乗平均平方根、root mean square）である。しかしながら、この方法でポリシングされた表面は障害となるスクラッチを有し、前記スクラッチはサブマイクロメートル領域のその典型的な幅及び深さのため頻繁に「ナノスクラッチ」と言われる。公知方法により平坦化されたＳｉ1-xＧｅx層は、従って、特に要求の多い適用のために十分に無欠陥で、平滑でかつ平坦である歪みシリコン層を堆積させるためにはまだ粗すぎる。
【０００８】
DE 102 007 019 565 A1は、緩和されたＳｉ1-xＧｅx層を備えた半導体ウェハを片面ポリシングする方法が開示されていて、前記方法は多数の半導体ウェハを複数の研磨行路でポリシングし、その際、研磨行路は少なくとも１つの研磨工程を有しかつ各研磨行路の終わりでポリシングされたＳｉ1-xＧｅx層を備えた多数の半導体ウェハの少なくとも１つが得られ；かつ少なくとも１つの半導体ウェハを少なくとも１つの研磨工程の間に、研磨布を備えた回転する研磨定盤によって研磨圧力を適用しながら動かし、かつ前記研磨布と前記の少なくとも１つの半導体ウェハの間に研磨剤を供給し、その際、アルカリ性成分とゲルマニウムを溶解する成分とを含有する研磨剤が供給される。
【０００９】
予め公知の方法によるポリシングの後での比較的高い粗さ及びナノスクラッチの原因として、ゲルマニウムを含有しかつ前記化学機械研磨の条件下でシリコンが溶解する場合に残留する粒子が考えられる。DE 102 007 019 565 A1によれば、前記粒子は機械的に、例えば研磨布のコンディショニングの工程で除去することでは十分でない。むしろ、前記ポリシングの間に早期に前記粒子を化学的に溶解させ始めることが必要である。
【先行技術文献】
【特許文献】
【００１０】
【特許文献１】US 6,475,072
【特許文献２】DE 102 007 019 565 A1
【非特許文献】
【００１１】
【非特許文献１】Sawano et al.著, Materials Science and Engineering B89 (2002) 406-409
【発明の概要】
【発明が解決しようとする課題】
【００１２】
本発明の課題は、DE 102 007 019 565 A1に提案された方法に対する代替法を提供することであった。
【課題を解決するための手段】
【００１３】
前記課題は、固形物を有していない研磨剤溶液を供給しながら、研磨装置中で、０．５５μｍ以下の粒径を有する固定結合された研磨材料を有する研磨布を用いて、半導体ウェハの片面を機械的に加工する第１の工程、及び予め機械的に加工された半導体ウェハの面を、研磨布を使用してかつ研磨材料を含有する研磨剤スラリーを供給しながら化学機械的に加工する第２の工程を有する、Ｓｉ1-xＧｅxの歪み緩和層を備えた半導体ウェハを片面ポリシングする方法により解決される。
【発明を実施するための形態】
【００１４】
原則として、前記半導体ウェハは、研磨ヘッドを用いて、そのポリシングされるべき片面（この面はＳｉ1-xＧｅx層を有する）が研磨定盤上に置かれた研磨布に対して押し当てられる。
【００１５】
研磨ヘッドには、前記基板を横方向で取り囲みかつ研磨の間に研磨ヘッドから滑ることを抑制するためのリテーナリングも所属する。
【００１６】
最新の研磨ヘッドの場合、前記研磨布とは反対側の前記半導体ウェハの面は弾性膜上に載せられ、前記弾性膜はかけられた研磨圧力を伝達する。前記膜は、場合により区分されたチャンバシステムの一部であり、前記システムはガスクッション又は液体クッションを形成する。
【００１７】
しかしながら、研磨ヘッドは、膜の代わりに弾性支持体（バッキングパッド）を使用する場合でも用いられる。この弾性支持体は、原則として中実に製造されたプレート（バッキングプレート）上に設けられる。前記「バッキングパッド」とウェハ背面との間に場合により、ウェハ背面の多様な区域上にエアクッションを作製することができる。更に、研磨ヘッドは、いわゆる「テンプレート」を用いて、つまり「バッキングプレート」及び弾性支持体（バッキングパッド）が設けられているリテーナリングを用いてウェハがポリシングされる際にも用いられる。定義された厚さを有するリテーナリングは、前記ウェハを研磨の間にキャリア内でその位置を維持するように配慮されている。前記リテーナリングの厚さは、前記リテーナリングがウェハ自体よりも厚く選択することができる（いわゆるウェハアンダーハング）か、又は薄く選択することができる（これはいわゆるウェハオーバーハングである）。
【００１８】
前記半導体ウェハは、基板と研磨布との間に研磨剤を供給しながら及び研磨ヘッドと研磨定盤とを回転させながらポリシングされる。
【００１９】
この場合、前記研磨ヘッドは、付加的に研磨布を介して伝達させて動かすことができ、それにより研磨布面の広範囲な利用が達成される。
【００２０】
更に、本発明による方法は、単定盤式及び多定盤式の研磨装置でも同じように実施することができる。
【００２１】
有利に２枚、更に特に有利に３枚の研磨定盤及び研磨ヘッドを備えた多定盤式研磨装置の使用が有利である。この場合、多様な研磨布及び多様な研磨剤を使用することもできる。
【００２２】
前記方法の第１の工程は、極端に微細な研磨材を結合した形で含有する研磨布を用いた機械的超微細研磨に相当する。シリコン工業において部分的に使用されている慣用の片面又は両面微細研磨、例えば微細粒を用いた研磨盤の使用下でのＤＤＧ（double disc grinding）工程とは、前記方法は、ａ）研磨装置中で加工（他の運動学、提供された研磨盤なし）を行い、及びｂ）前記研磨盤は微細研磨の場合に、使用される研磨材を有する研磨布と比較して明らかに高い顆粒を有することにより異なる。半導体ウェハの表面研磨のための方法及び装置は、例えばUS 5,400,548から又はEP 0955126から公知である。この方法の場合、２０００〜８０００メッシュの粒度を有する通常の研磨定盤が使用される（日本工業規格ＪＩＳ  Ｒ  ６００１：１９９８による粒度）。２０００〜８０００メッシュを有する研磨定盤は、ＪＩＳ規格により１〜７μｍの平均粒径を有する。それに対して、本発明による方法の第１の工程におけるような０．５５μｍ以下の平均直径は、ＪＩＳによると、１００００メッシュ以下の粒度に相応する。特に０．１〜０．３μｍの範囲は、本発明による方法にとって特に有利でると特許請求の範囲に記載され、１５０００〜３００００メッシュ（ＪＩＳ）の粒度に相当する。
【００２３】
第２の工程は、有利に従来のＣＭＰポリシングである。
【００２４】
本発明による方法の第２の工程による研磨剤スラリー中の研磨材料の割合は、有利に０．２５〜２０質量％、特に有利に０．２５〜１質量％である。
【００２５】
研磨材料粒子の粒度分布は有利に単峰性を特徴とする。
【００２６】
この平均粒径は５〜３００ｎｍ、特に有利に５〜５０ｎｍである。
【００２７】
前記研磨材料は、基板材料を機械的に削る材料からなり、有利にアルミニウム、セリウム又はケイ素の元素の１種以上の酸化物からなる。
【００２８】
特にコロイド分散性ケイ酸を含有する（シリカゾル）研磨剤スラリーが有利であり、これは例えば「Glanzox 3900」の商品名で一般に公知の研磨剤スラリーである。
【００２９】
「Glanzox 3900」は、フジミインコーポレーテッド社（日本）の、濃縮液として提供される研磨剤スラリーの商品名である。このｐＨ１０．５を有する濃縮液は、３０〜４０ｎｍの平均粒径を有する約９質量％のコロイド状ＳｉＯ2を含有する。
【００３０】
研磨剤スラリーのこのｐＨ値は、有利に９〜１１．５の範囲内にあり、有利に炭酸ナトリウム（Ｎａ2ＣＯ3）、炭酸カリウム（Ｋ2ＣＯ3）、水酸化ナトリウム（ＮａＯＨ）、水酸化カリウム（ＫＯＨ）、水酸化アンモニウム（ＮＨ4ＯＨ）、テトラメチルアンモニウムヒドロキシド（ＴＭＡＨ）又は前記化合物の所望の混合物のような添加物により調節される。炭酸カリウムを使用するのが特に有利である。
【００３１】
前記研磨剤スラリーは、さらに、１種以上の他の添加剤、例えば表面活性添加物、例えば湿潤剤及び界面活性剤、保護コロイドとして機能する安定剤、保存剤、殺生物剤、アルコール及び錯生成剤を含有することができる。
【００３２】
有利に、本発明による方法の第２の工程も、固定結合された研磨材料を含有する研磨布で行われる。
【００３３】
同様に、従来の、結合された研磨材料を有していない一次研磨布を使用することも有利である。このために、例えば一般的なＣＭＰ研磨布（仕上げパッド、finishing pad）、例えばRodel（登録商標）のＳＰＭ  ３１００が適している。
【００３４】
第１の工程におけるような、０．５５μｍ以下の、特に有利に０．１〜０．５５μｍ、更に特に有利に０．１〜０．３μｍの粒度の微細な研磨材料を有する研磨布が有利である。
【００３５】
両方の工程を１つの同じ研磨定盤で同じ研磨布を使用して実施することが特に有利であり、この２つの加工工程は主に、第１の工程の場合に固体を有しておらずかつ研磨薬品（これは化学的に、つまりエッチング除去に基づく）を含有していない研磨剤溶液が添加され、第１の工程はつまり純粋に機械的材料除去を引き起こすが、第２の工程の場合にはＣＭＰの場合に通常の研磨剤スラリーを添加し、第２の工程における加工は、つまり同時の化学的及び機械的除去を意味することにより異なる。
【００３６】
本発明による方法の第１の工程による前記研磨剤溶液は、最も簡単な場合には、半導体工業において使用するために通常の純度を有する水、有利に脱イオン水（ＤＩＷ）である。
【００３７】
しかしながら、前記研磨剤溶液は化合物、例えば炭酸ナトリウム（Ｎａ2ＣＯ3）、炭酸カリウム（Ｋ2ＣＯ3）、水酸化ナトリウム（ＮａＯＨ）、水酸化カリウム（ＫＯＨ）、水酸化アンモニウム（ＮＨ4ＯＨ）、テトラメチルアンモニウムヒドロキシド（ＴＭＡＨ）又はこれらの所望の混合物を含有することもできる。炭酸カリウムを使用するのが特に有利である。この場合、前記研磨剤溶液のｐＨ値は、有利に０〜１２．５の範囲内であり、前記研磨剤溶液中の前記化合物の割合は、有利に０．０１〜１０質量％、特に有利に０．０１〜０．２質量％である。
【００３８】
前記研磨剤溶液は、さらに、１種以上の他の添加剤、例えば表面活性添加物、例えば湿潤剤及び界面活性剤、保護コロイドとして機能する安定剤、保存剤、殺生物剤、アルコール及び錯生成剤を含有することができる。
【００３９】
第１の工程において、０．５５μｍ以下の平均粒径を有する結合した研磨材料を含有する、有利に０．１μｍ以上で０．５５μｍ以下の平均粒径を有する、又は他の表現ではＪＩＳにより３００００〜１００００メッシュの研磨材料を含有する研磨布が使用される。
【００４０】
適当な研磨材料には、例えばセリウム、アルミニウム、ケイ素、ジルコニウム、鉄、クロムの元素の酸化物の粒子並びに硬質材料、例えば炭化ケイ素、窒化ホウ素及びダイヤモンドの粒子が含まれる。
【００４１】
特に適した研磨布は、反復する微細構造に成形された表面トポグラフィーを有する。この微細構造（posts）は、例えば円柱状又は多角形の断面を有する柱状体の形又はピラミッド又は切頭ピラミッドの形を有する。
【００４２】
ＦＡＰ研磨布（ＦＡＰ＝Fixed Abrasive Polishing）としても公知であるこのような研磨布のより詳細な記載は、例えばWO 92/13680 A1及びUS 2005/227590 A1になされている。
【００４３】
酸化アルミニウムからなる研磨材料（ピラミッド形の微細に反復する構造）及び０．３μｍの平均粒径を有する研磨布の使用は特に適している。このような研磨布は、3M Corp社（USA）から入手可能である。
【００４４】
同様に、ダイヤモンドからなりかつ０．１〜０．５５μｍの平均粒径を有する研磨材料、酸化アルミニウム（白色酸化アルミニウム）からなりかつ０．１〜０．５５μｍの平均粒径を有する研磨材料、又は炭化ケイ素（緑色炭化ケイ素）からなりかつ０．１〜０．５５μｍの平均粒径を有する研磨材料を有する研磨布を使用するのが特に有利である。
【００４５】
この種の研磨布は、例えば日本ミクロコーティング社から提供されているが、シリコン又はシリコン−ゲルマニウムのポリシングのためではなく、ガラス（ＬＣＤガラスパネル／光ファイバ）の研磨用に考慮されている。従って、この研磨布は、要求とは異なるように作製されている限り、従来のシリコン研磨装置中で使用するために適していないサイズ及び形状を有している。しかしながら、これは前記研磨布を切断し、例えばＦＡＰ研磨布上に貼り付けることにより調製することができる、この場合、予めＦＡＰ研磨布の最上層、つまり微細反復構造（反復された微細構造）を有する部分は取り除かれる。
【００４６】
ダイヤモンド、酸化アルミニウム及び炭化ケイ素からなるグループから選択される０．１〜０．５５μｍの平均粒径を有する研磨材料を含有する研磨布を、シリコン−ゲルマニウム層の機械的加工のために使用することは、それ自体新規でかつ創作性に富むと見なされる。
【００４７】
本発明による方法は、高いＧｅ割合を有するＳｉ1-xＧｅx層を平坦化するために特に適していることが明らかとなった。高いＧｅ割合を有するウェハは、このようなＳｉ1-xＧｅx層上に特別な層構造を堆積することが望まれているという事実に基づき、関心が高まっている。
【００４８】
本発明による方法を用いて加工される半導体ウェハは、有利に歪み緩和Ｓｉ1-xＧｅx層を備えた単結晶シリコンからなるウェハである。
【００４９】
有利に、歪み緩和Ｓｉ1-xＧｅx層のＧｅ割合は少なくとも２０％、つまりｘは０．２以上である。
【００５０】
有利に、前記方法で加工される半導体ウェハの歪み緩和Ｓｉ1-xＧｅx層のＧｅ割合は２０％以上でかつ８０％以下である。
【００５１】
この種の高いＧｅ割合を有するウェハについて、従来のＧＭＰポリシングは、必要な平坦性、ジオメトリー及びナノトポロジーを達成するために十分ではない。しかしながらこのために本発明による方法は解決策を提供する。
【００５２】
第１の加工工程（主に機械的超微細研磨工程）は、ウェハの必要なジオメトリーを達成することができ、引き続く化学機械加工工程の間に、機械的超微細研磨の後の粗さを低減し並びに前記ウェハ表面の欠陥を解消することによりＳｉ1-xＧｅx層の表面特性に特別な影響を及ぼす。
【００５３】
特に、異なる除去挙動によって現れるシリコンとゲルマニウムとの異なる特性は化学的特性であり、本発明による方法の第１の工程におけるような単なる機械的除去では実際に役に立たないことが明らかになった。このことは意外であった。前記除去挙動は主に均一に進行することが明らかである。Ｓｉ及びＧｅの選択的除去は観察できない。先行技術の場合のようなゲルマニウムを溶解するための薬品（例えば、過酸化水素、オゾン、次亜塩素酸ナトリウム、塩素酸ナトリウム又は他の酸化剤）のような付加的研磨薬品は必要ではなく、このことは、前記プロセスを最も近い先行技術と比べてより容易に取り扱い可能にしかつより低コストにしている。全般的に、ジオメトリー及びナノトポグラフィーに関して良好な特性、良好な粗面性並びに表面の無欠陥性が生じる。
【００５４】
本発明による方法を実施するために、予め既に述べたように、単定盤式の研磨装置も、多定盤式の研磨装置も適している。
【００５５】
例えば、Strasbaugh Inc.社のタイプ「nHance 6EG」のＣＭＰ装置が適している。同様に、Applied Materials Inc.社のAMAT Reflectionのような多定盤式装置も適している。
【００５６】
Strasbaugh Inc.社のこの研磨装置は、研磨布を備えた研磨定盤と、半導体ウェハを完全に自動的に加工する研磨ヘッドとを有する。前記研磨ヘッドは、カルダン式に支承されかつ「バッキングパッド」で被覆されている固定されたベースプレートを有し、かつ可動のリテーナリングを有する。前記ベースプレート中の穿孔を通して、２つの（内側及び外側の）同心の圧力区域中にエアクッションを構築することができ、研磨の間に前記エアクッション上で前記半導体ウェハは浮遊する。前記の可動のリテーナリングは、前記研磨布を半導体ウェハとの接触の際にプレテンションし、平坦に維持するために、圧縮空気ベローズによって圧力をかけることができる。
【００５７】
前記AMAT Reflectionは、それに対して、異なる研磨布を有することができる３つの研磨定盤を有し、かつ複数の研磨ヘッドを相互に固定した配置で有するタレットを有し、かつそれぞれ半導体ウェハを収容する。前記の半導体ウェハは、まず１つの研磨定盤と同期してさらに動くことができ、それぞれ３つの研磨定盤の一つによって次々に加工される。前記研磨装置は、５つの区域のメンブランキャリアを有し、前記メンブランキャリアは前記キャリアの圧力プロフィールを５つの区域で異なるように調節することができる。
【００５８】
前記研磨パラメータは、本発明による方法を実施するために、どの研磨装置を利用するかに依存する。半導体ウェハをポリシングする分野の当業者には、慣用の研磨装置について一般に行われているプロセス調節は公知である。
【００５９】
次に、AMAT Reflection研磨装置を使用した場合の特に適当なプロセスパラメータ及びStrasbaugh nHance 6EGを使用した場合に選択すべきパラメータとの基本的な差異を記載する。記載されたパラメータ範囲は、本発明による方法を有効に利用するために運転することができるプロセスウィンドウを示すが、この一般的な発明思想を制限するものではない。
【００６０】
AMAT Reflectionのメンブランキャリアの有利な圧力プロフィールは、本発明の第１の工程でも、第２の工程でも約３から約４ｐｓｉの範囲内にある。前記リテーナリングの押圧は７〜８ｐｓｉである。
【００６１】
Strasbaugh Inc.社のタイプ「nHance 6EG」の研磨装置を使用する場合に、研磨圧力として有利に３〜７ｐｓｉ、特に有利に６〜７ｐｓｉが選択される。
【００６２】
研磨媒体又はポリシング媒体（水／研磨剤）の体積流は、有利に約０．３〜約１．０リットル／分である。Strasbaugh nHance 6EGの場合には、３．０リットル／分までの明らかにより高い体積流も有利である。
【００６３】
この研磨時間は、有利に１０ｓｅｃ〜３００ｓｅｃの範囲内にある。
【００６４】
前記研磨定盤の回転数は、有利に６０〜２００ｒｐｍである。特に、８０〜１４０ｒｐｍの範囲が有利である。
【外国語明細書】
2010130009.tif 000002
2010130009.tif 000003
2010130009.tif 000004
2010130009.tif 000005
2010130009.tif 000006
2010130009.tif 000007
2010130009.tif 000008
2010130009.tif 000009
2010130009.tif 000010
2010130009.tif 000011
2010130009.tif 000012
2010130009.tif 000013
2010130009.tif 000014
2010130009.tif 000015
2010130009.tif 000016
2010130009.tif 000017
2010130009.tif 000018